(57)【要約】【課題】高品質で長尺な単結晶を再現性良く得ることができる単結晶の製造装置および製造方法を提供する。【解決手段】坩堝１０の内部空間に単結晶の原料２１が収容される。坩堝１０の内部空間は、中空状の坩堝蓋によって覆われる。坩堝蓋が有する台座１４に単結晶の種結晶２２が設置される。坩堝蓋の内方側に筒状の原料ガイド１５が設けられる。坩堝１０の側壁部には、側壁部の延在方向に沿って軸線が延びる筒状の蓋本体１２が接続される。蓋本体１２の坩堝１０の側壁部に接続される側と反対側の端部には、上蓋１３が接続される。台座１４は、原料ガイド１５の径方向内方側で原料ガイド１５との間に隙間が形成されるように、上蓋１３によって支持される。上蓋１３は、台座１４と原料ガイド１５との隙間と連通した閉空間であって、昇華ガスが流入可能なガス流入部１９を有する。【選択図】図１
2016011215.tif 000002
【特許請求の範囲】
【請求項１】
単結晶の原料を内部空間に収容する坩堝と、
単結晶の種結晶を設置する台座を有し、前記坩堝の内部空間を覆う中空状の坩堝蓋と、
前記坩堝蓋の内方側に設けられ、前記原料が昇華することによって発生した昇華ガスを前記台座側に導く筒状の原料ガイドとを備え、
前記坩堝蓋は、
前記坩堝の側壁部に接続され、前記側壁部の延在方向に沿って軸線が延びる筒状の蓋本体と、
前記蓋本体の前記坩堝の側壁部に接続される側と反対側の端部に接続され、前記台座を、前記原料ガイドの径方向内方側で前記原料ガイドとの間に隙間が形成されるように支持する上蓋とを有し、
前記上蓋は、前記台座と前記原料ガイドとの隙間と連通した閉空間であって、前記昇華ガスが流入可能なガス流入部を有することを特徴とする単結晶の製造装置。
【請求項２】
前記上蓋は、前記閉空間を中心部の周囲に内包する中空の板状であり、
前記上蓋の前記中心部には、前記上蓋を厚み方向に貫通する貫通孔が形成され、
前記ガス流入部は、前記貫通孔の側壁部と、前記上蓋の外壁部と、前記上蓋の天蓋部との内側に形成され、
前記台座は、前記貫通孔の側壁部の前記坩堝側の端部によって、前記坩堝の内部空間に収容される前記原料に対向するように支持されることを特徴とする請求項１に記載の単結晶の製造装置。
【請求項３】
前記貫通孔の開口径は、前記上蓋の厚み方向に垂直な方向における前記台座の最大寸法の３５％以上６５％以下であることを特徴とする請求項２に記載の単結晶の製造装置。
【請求項４】
前記原料ガイドと前記台座との隙間の寸法は、前記原料ガイドの軸線方向に垂直な方向における前記台座の最大寸法の０．６％以上１．４％以下であることを特徴する請求項１から３のいずれか１つに記載の単結晶の製造装置。
【請求項５】
前記上蓋と前記台座とは、熱膨張係数が等しい材料から成ることを特徴とする請求項１から４のいずれか１つに記載の単結晶の製造装置。
【請求項６】
前記蓋本体の軸線方向における前記上蓋の寸法は、２０ｍｍ以上４０ｍｍ以下であることを特徴とする請求項１から５のいずれか１つに記載の単結晶の製造装置。
【請求項７】
前記上蓋の外径は、前記原料ガイドの外径以上、前記蓋本体の外径以下であることを特徴とする請求項１から６のいずれか１つに記載の単結晶の製造装置
【請求項８】
前記上蓋の外径は、前記原料ガイドの外径以上、前記蓋本体の外径未満であり、
前記上蓋の外周部であって、前記蓋本体の天蓋部の前記上蓋が設けられていない部分に設けられ、断熱材料から成る蓋断熱部を備えることを特徴とする請求項１から６のいずれか１つに記載の単結晶の製造装置。
【請求項９】
前記原料ガイドの熱膨張係数は、前記種結晶の熱膨張係数以下であることを特徴する請求項１から８のいずれか１つに記載の単結晶の製造装置。
【請求項１０】
前記原料ガイドの内周面部に、前記単結晶の昇華温度よりも融点が高い高融点材料から成るガイド高融点部を備えることを特徴する請求項１から９のいずれか１つに記載の単結晶の製造装置。
【請求項１１】
前記原料ガイドの外周面部と前記蓋本体とによって形成される空間に充填され、断熱材料から成るガイド断熱部を備えることを特徴とする請求項１から１０のいずれか１つに記載の単結晶の製造装置。
【請求項１２】
前記ガス流入部の内壁面部に、前記単結晶の昇華温度よりも融点が高い高融点材料から成る上蓋高融点部を備えることを特徴とする請求項１から１１のいずれか１つに記載の単結晶の製造装置。
【請求項１３】
前記上蓋は、交換可能に構成されることを特徴とする請求項１から１２のいずれか１つに記載の単結晶の製造装置。
【請求項１４】
前記上蓋は、前記台座との接触部分に、折返し部を有することを特徴とする請求項１から１３のいずれか１つに記載の単結晶の製造装置。
【請求項１５】
前記蓋本体と前記坩堝との間に、着脱可能な延長部材を備える請求項１から１４のいずれか１つに記載の単結晶の製造装置。
【請求項１６】
前記台座と前記原料ガイドとの隙間の寸法を変更可能に構成されることを特徴とする請求項１から１５のいずれか１つに記載の単結晶の製造装置。
【請求項１７】
前記単結晶は、炭化珪素であることを特徴とする請求項１から１６のいずれか１つに記載の単結晶の製造装置。
【請求項１８】
請求項１から１７のいずれか１つに記載の単結晶の製造装置を用いて、成長速度が０．１ｍｍ／ｈ以上０．５ｍｍ／ｈ以下の範囲で結晶を成長させる結晶成長工程を備えることを特徴とする単結晶の製造方法。
【請求項１９】
複数の前記結晶成長工程を備え、
複数の前記結晶成長工程を順次行うときに、前記台座と前記原料ガイドとの隙間を式（１）に従って求められる拡大率で順次拡大することを特徴とする請求項１８に記載の単結晶の製造方法。
Ｒ＝ａＬ＋ｂ                                                      …（１）
（ここで、Ｒは、台座と原料ガイドとの隙間の１回目成長時からの拡大率を示し、Ｌは、成長前のインゴット長さを示す。係数ａの値は２．８以上４．５以下であり、係数ｂの値は−１７以上−１４．５以下である。）
【発明の詳細な説明】
【技術分野】
【０００１】
本発明は、炭化珪素（ＳｉＣ）などの単結晶の製造装置および製造方法に関する。
【背景技術】
【０００２】
炭化珪素（ＳｉＣ）は、熱的および化学的に優れた特性を有し、禁制帯幅が珪素（Ｓｉ）に比べて大きく、電気的にも優れた特性を有する半導体材料として知られている。特に、４Ｈ型のＳｉＣ（以下「４Ｈ−ＳｉＣ」という場合がある）は、電子移動度および飽和電子速度が比較的大きいことから、パワーデバイス向けの半導体材料として実用化が始まっている。
【０００３】
半導体としての単結晶を得る方法として、改良レイリー法と呼ばれる昇華法が広く用いられている。単結晶から切出されたＳｉＣ基板としては、直径が１００ｍｍまでの基板が市販されており、直径が１５０ｍｍの基板も製品化されつつある。これらの基板は、依然として結晶欠陥密度が高く、半導体装置用として用いるには、さらに結晶欠陥密度を低くする必要がある。
【０００４】
昇華法によってＳｉＣの単結晶を製造するときには、ＳｉＣの種結晶と原料とを坩堝内に対向させて配置する。そして、原料側が種結晶側よりも高温となる温度勾配を設けた状態で、原料を約２３００℃付近まで加熱することによって昇華させる。昇華によって発生した原料ガスを種結晶上で再結晶化させることによって、結晶成長させる。これによって、ＳｉＣ単結晶が製造される。
【０００５】
坩堝の加熱方法としては、高周波による誘導加熱法（以下「高周波誘導加熱法」という場合がある）が用いられる。高周波誘導加熱法は、高周波によって導電体中に発生する誘導電流によって、導電体が発熱することを利用した加熱方法である。したがって、坩堝の材質としては、導電性があり、かつ高温に耐え得ることが必要とされる。このような坩堝の材料としては、グラファイトが用いられている。
【０００６】
坩堝の形状としては、高周波誘導加熱法を用いた加熱による表皮効果に起因する温度の不均一を無くし、さらに加工を容易にする観点から、円筒状の坩堝が用いられる。さらに、坩堝からの熱輻射を抑制し、効率良く加熱するために、坩堝は断熱材で覆われている。この断熱材としては、導電性が低く、かつ２４００℃の高温に耐え得る必要があるので、グラファイト断熱材が用いられる。
【０００７】
ＳｉＣ基板の低コスト化を図るためには、長尺なＳｉＣインゴットを成長させる必要がある。また、半導体装置用として用いるためには、ＳｉＣインゴットが低欠陥密度である必要がある。低欠陥でかつ長尺なＳｉＣインゴットを成長させるために、種々の研究がなされ、数多くの報告がなされている（たとえば、特許文献１，２参照）。
【先行技術文献】
【特許文献】
【０００８】
【特許文献１】特許第３７９２６９９号公報
【特許文献２】特開２０１１−１０５５２４号公報
【発明の概要】
【発明が解決しようとする課題】
【０００９】
特許文献１，２に開示される技術では、高品質の単結晶を成長させるために、円筒状のガイドを用いて、原料ガスを効率良く台座上に導き、単結晶部と多結晶部との一体化を防止し、単結晶部が独立して成長するようにしている。
【００１０】
ガイドを用いた場合、ガイドの内壁に多結晶が析出すると、多結晶が単結晶部と一体化し、単結晶に応力を加えることがある。また、ガイドと結晶部との熱膨張係数の差に起因する応力によって、単結晶部の品質が劣化することがある。
【００１１】
これらの問題を解決するために、特許文献１，２に開示される技術では、ガイドの温度を単結晶部よりも高くすることによって、原料ガスを種結晶上に、より効率良く集め、ガイドの内壁への多結晶の析出を防止している。
【００１２】
特許文献１，２に開示される技術では、単結晶の成長に寄与しない原料ガスは、ガイドと単結晶部との隙間を経て、種結晶が取り付けられた台座周囲の空間に到達し、この台座の周囲の空間において多結晶として結晶化する。
【００１３】
単結晶部を長尺化するにつれて、この台座の周囲の空間における多結晶の堆積量が増加し、多結晶で埋め尽くされてしまうという問題がある。そして、単結晶部をさらに長尺化する場合には、成長に寄与しない原料ガスは、台座の周囲の空間には到達できず、ガイドの内壁において結晶化し、単結晶の品質を悪化させる。
【００１４】
したがって、特許文献１，２に開示される技術では、高品質かつ長尺な単結晶を成長させることは困難である。
【００１５】
本発明の目的は、高品質で長尺な単結晶を再現性良く得ることができる単結晶の製造装置および製造方法を提供することである。
【課題を解決するための手段】
【００１６】
本発明の単結晶の製造装置は、単結晶の原料を内部空間に収容する坩堝と、単結晶の種結晶を設置する台座を有し、前記坩堝の内部空間を覆う中空状の坩堝蓋と、前記坩堝蓋の内方側に設けられ、前記原料が昇華することによって発生した昇華ガスを前記台座側に導く筒状の原料ガイドとを備え、前記坩堝蓋は、前記坩堝の側壁部に接続され、前記側壁部の延在方向に沿って軸線が延びる筒状の蓋本体と、前記蓋本体の前記坩堝の側壁部に接続される側と反対側の端部に接続され、前記台座を、前記原料ガイドの径方向内方側で前記原料ガイドとの間に隙間が形成されるように支持する上蓋とを有し、前記上蓋は、前記台座と前記原料ガイドとの隙間と連通した閉空間であって、前記昇華ガスが流入可能なガス流入部を有することを特徴とする。
【００１７】
本発明の単結晶の製造方法は、前記本発明の単結晶の製造装置を用いて、成長速度が０．１ｍｍ／ｈ以上０．５ｍｍ／ｈ以下の範囲で結晶を成長させる結晶成長工程を備えることを特徴とする。
【発明の効果】
【００１８】
本発明の単結晶の製造装置によれば、坩堝の内部空間に単結晶の原料が収容される。坩堝の内部空間は、中空状の坩堝蓋によって覆われる。坩堝蓋が有する台座に単結晶の種結晶が設置される。坩堝蓋の内方側に筒状の原料ガイドが設けられる。坩堝の側壁部には、側壁部の延在方向に沿って軸線が延びる筒状の蓋本体が接続される。蓋本体の坩堝の側壁部に接続される側と反対側の端部には、上蓋が接続される。台座は、原料ガイドの径方向内方側で原料ガイドとの間に隙間が形成されるように、上蓋によって支持される。上蓋は、台座と原料ガイドとの隙間と連通した閉空間であって、昇華ガスが流入可能なガス流入部を有する。
【００１９】
原料が昇華することによって発生した昇華ガスは、原料ガイドによって台座側に導かれ、台座と原料ガイドとの隙間を通って、上蓋のガス流入部に流入する。これによって、原料ガイドの内周面部に多結晶を析出させることなく、種結晶に結晶を成長させることができるので、種結晶上に単結晶部を独立して成長させることができる。したがって、欠陥密度が少なく高品質で長尺な結晶を再現性良く得ることができる。
【００２０】
本発明の単結晶の製造方法によれば、結晶成長工程において、本発明の単結晶の製造装置を用いて、成長速度が０．１ｍｍ／ｈ以上０．５ｍｍ／ｈ以下の範囲で結晶が成長される。これによって、原料ガイドの内周面部に多結晶を析出させることなく、種結晶に結晶を成長させることができるので、種結晶上に単結晶部を独立して成長させることができる。したがって、欠陥密度が少なく高品質で長尺な結晶を再現性良く得ることができる。
【図面の簡単な説明】
【００２１】
【図１】本発明の第１の実施の形態における単結晶製造装置１の構成を示す断面図である。
【図２】本発明の第２の実施の形態における２回目の結晶成長工程で使用される単結晶製造装置１Ａの構成を示す断面図である。
【図３】本発明の第２の実施の形態における３回目の結晶成長工程で使用される単結晶製造装置１Ｂの構成を示す断面図である。
【図４】本発明の第３の実施の形態における単結晶製造装置２の構成を示す断面図である。
【発明を実施するための形態】
【００２２】
＜第１の実施の形態＞
図１は、本発明の第１の実施の形態における単結晶製造装置１の構成を示す断面図である。単結晶製造装置１は、坩堝１０、坩堝蓋１１、原料ガイド１５、ガイド断熱材１６および底部ガイド１７を備えて構成される。坩堝蓋１１は、蓋本体１２と、台座１４を有する上蓋１３とを備える。ガイド断熱材１６は、ガイド断熱部に相当する。
【００２３】
坩堝１０は、内部空間に単結晶の原料２１を収容する。坩堝蓋１１は、坩堝１０上に設けられる。坩堝蓋１１は、中空状であり、坩堝１０の内部空間を覆う。具体的には、坩堝蓋１１を構成する蓋本体１２が、坩堝１０の側壁部に接続される。蓋本体１２は、坩堝１０の側壁部の延在方向に沿って軸線が延びる筒状、具体的には円筒状である。蓋本体１２は、円筒状に限定されるものではなく、筒状であればよく、たとえば角筒状であってもよい。
【００２４】
上蓋１３は、蓋本体１２の、坩堝１０の側壁部に接続される側と反対側の端部に接続される。上蓋１３は、後述するガス流入部１９を構成する閉空間を中心部の周囲に内包する中空の板状である。上蓋１３の中心部には、上蓋１３を厚み方向に貫通する貫通孔２０が形成されている。貫通孔２０の側壁部の坩堝１０側の端部は、種結晶２２を設置する台座１４を支持する。台座１４は、坩堝１０の内部空間に収容される原料２１に対向するように支持される。
【００２５】
原料ガイド１５は、坩堝蓋１１の内方側、具体的には蓋本体１２の内方側に設けられる。原料ガイド１５は、筒状、具体的には円筒状である。原料ガイド１５は、原料２１が昇華することによって発生した昇華ガスを、台座１４側に導く。原料ガイド１５は、その軸線方向が鉛直方向に一致するように配置される。以下の説明では、原料ガイド１５の鉛直方向下方側の端部を、軸線方向の一端部といい、鉛直方向上方側の端部を、軸線方向の他端部という場合がある。
【００２６】
上蓋１３は、台座１４を、原料ガイド１５の径方向内方側、具体的には半径方向内方側で、原料ガイド１５との間に隙間（以下「原料ガス通過用隙間」という場合がある）１８が形成されるように支持する。上蓋１３は、原料２１が昇華することによって発生した昇華ガスが流入可能なガス流入部１９を有する。ガス流入部１９は、中空状であり、台座１４と原料ガイド１５との隙間に連通した閉空間である。本実施の形態では、ガス流入部１９は、貫通孔２０の側壁部と、上蓋１３の外壁部１３ｃと、上蓋１３の天蓋部１３ｂとの内側に形成される。
【００２７】
原料２１は、原料ガイド１５の軸線方向の一端部である鉛直方向下方側の端部に対向して配置される。種結晶２２と原料２１とは、互いに向かい合わせに配置されている。種結晶２２と、種結晶２２が取付けられた台座１４とは、原料ガイド１５の軸線方向の他端部である鉛直方向上方側の端部において、原料ガイド１５の半径方向内方側に設置される。
【００２８】
台座１４の周囲には、前述のように原料ガス通過用隙間１８が形成されている。原料ガイド１５の単結晶が成長する側と反対側、すなわち原料ガイド１５の外周面部には、ガイド断熱材１６が設けられている。
【００２９】
ガイド断熱材１６を設けることによって、原料ガイド１５から坩堝蓋１１側への放熱を抑制することができるので、原料ガイド１５を高温に保つことができる。これによって、原料ガイド１５の内壁への意図しない結晶成長を抑制することができる。
【００３０】
また、原料ガイド１５の裏面のガイド断熱材１６がエッチングされると、単結晶内にカーボンインクルージョンが析出し、欠陥の原因となる。ガイド断熱材１６は、原料ガスとの反応性が高いので、原料ガスがガイド断熱材１６に到達しない構造としている。
【００３１】
本実施の形態の単結晶製造装置１では、原料２１が昇華することによって発生した昇華ガスが種結晶２２上で結晶化することによって、結晶成長が進行する。
【００３２】
また、種結晶２２および台座１４と原料ガイド１５との間には、原料ガス通過用隙間１８が形成されているので、種結晶２２上に到達せず、成長に寄与しない原料ガスが発生しても、その成長に寄与しない原料ガスを上蓋１３のガス流入部１９内に流入させることができる。
【００３３】
これによって、原料ガイド１５と単結晶部との一体化、および原料ガイド１５の内壁への多結晶の析出を抑制することができる。したがって、台座１４上に、周囲に多結晶が存在しない単結晶部のみが独立した結晶を成長させることができる。本実施の形態では、種結晶２２として、４Ｈ−ＳｉＣ単結晶を用いる。
【００３４】
本発明の実施の一形態である単結晶の製造方法は、本実施の形態の単結晶製造装置１によって実現される。具体的には、単結晶の製造方法は、本実施の形態の単結晶製造装置１を用いて、成長速度が０．１ｍｍ／ｈ以上０．５ｍｍ／ｈ以下の範囲で結晶を成長させる結晶成長工程を備える。
【００３５】
結晶成長工程では、まず、坩堝１０の周囲に、不図示の断熱材を設置し、結晶成長を実行する炉内に配置し、炉内の圧力を、たとえば１０−４Ｐａ台まで真空引きする。その後、炉内に不活性ガス、たとえばアルゴンを充填し、炉内の雰囲気圧力を、たとえば８００ｈＰａに保つ。
【００３６】
炉内の雰囲気圧力を、たとえば８００ｈＰａに保持したまま、誘導加熱によって、坩堝１０の底部の中心温度を、ＳｉＣの昇華温度である２４００℃にまで加熱する。坩堝１０の底部の中心温度は、パイロメーターによって測定される。
【００３７】
続いて、坩堝１０の底部の温度を維持したまま、炉内の雰囲気圧力を、たとえば３．３ｈＰａまで減圧し、炉内の雰囲気圧力が成長圧力に達した時点で、ＳｉＣの単結晶の成長が開始したとする。
【００３８】
予め定める時間、たとえば１００時間成長させた後、炉内の圧力を、たとえば８００ｈＰａに上昇し、たとえば２４時間かけて室温まで温度を下げ、坩堝１０を取り出す。たとえば、直径が８０ｍｍの種結晶２２を用いて、結晶を成長させた場合、インゴットの直径は、８０．２ｍｍに拡大した。また、中心部は、２２．５ｍｍ成長していた。原料ガイド１５の内壁には、多結晶は析出しておらず、単結晶部分のみが独立して成長した。
【００３９】
得られた結晶をワイヤーソーによって、厚み寸法がたとえば約１．５ｍｍになるようにスライスし、インゴットの上部付近から得られたウェーハのシリコン面を研削し、研磨する。その後、化学機械研磨（Chemical Mechanical Polishing；略称：ＣＭＰ）加工を行う。
【００４０】
前述の例の場合、ＣＭＰ加工後のウェーハをＸ線回折法によってロッキングカーブのマッピング測定を行うと、半値幅の平均値は、１５．３秒と高品質であった。また、同じサンプルに溶融ＫＯＨエッチング処理を行い、マイクロパイプ密度を求めると、０．０４／ｃｍ２と少なかった。これは、単結晶部が独立して成長し、多結晶および坩堝１０からの応力を防止できたので、高品質な結晶を得られたものと考えられる。
【００４１】
原料ガイド１５と台座１４との隙間である原料ガス通過用隙間１８の寸法は、原料ガイド１５の軸線方向に垂直な方向における台座１４の最大寸法の０．６％以上１．４％以下とすることが好ましく、０．７５％以上１．２５％以下とすることがより好ましい。本実施の形態では、台座１４は円柱状であるので、原料ガイド１５の軸線方向に垂直な方向における台座１４の最大寸法は、台座１４の直径である。したがって、原料ガス通過用隙間１８の寸法は、台座１４の直径の０．６％以上１．４％以下とすることが好ましく、０．７５％以上１．２５％以下とすることがより好ましい。
【００４２】
原料ガス通過用隙間１８が、台座１４の直径の１．２５％を超えた場合、原料ガスの上蓋１３内への流れ抵抗が小さくなりすぎ、原料ガスが上蓋１３内へ容易に到達する。これによって、成長に寄与しない原料ガスが増加し、原料ガスが種結晶２２上で結晶化せず、結晶成長が進行しないおそれがある。この現象は、特に、原料ガス通過用隙間１８が、台座１４の直径の１．４％を超えた場合に顕著となる。
【００４３】
逆に、原料ガス通過用隙間１８が、台座１４の直径の０．７５％未満である場合、特に０．６％未満である場合、原料ガスの上蓋１３内への流れ抵抗が大きくなりすぎ、原料ガスが上蓋１３内に到達し難い。この場合、原料ガイド１５の内壁に多結晶が析出し、単結晶部の高品質化および長尺化が困難になる。この現象は、原料ガス通過用隙間１８が、台座１４の直径の０．６％未満である場合に顕著となる。
【００４４】
したがって、原料ガス通過用隙間１８は、台座１４の直径の０．６％以上１．４％以下の範囲であることが好ましく、０．７５％以上１．２５％以下の範囲であることがより好ましい。
【００４５】
この原料ガス通過用隙間１８の値としては、室温ではなく、結晶成長温度での熱膨張を考慮に入れた値を用いることが好ましい。これによって、原料ガスの流れ抵抗を、より高精度に制御することが可能となる。ここで、「室温」とは、たとえば２５℃である。
【００４６】
本実施の形態では、種結晶２２および台座１４の直径は、たとえば８０ｍｍであり、原料ガス通過用隙間１８は、たとえば０．７ｍｍである。この場合、原料ガス通過用隙間１８は、台座１４の直径の０．８７５％である。
【００４７】
また本実施の形態では、台座１４と原料ガイド１５とには、同じ材質の材料、たとえば同じ型式のグラファイトが用いられる。したがって、台座１４と原料ガイド１５とは、熱膨張係数が同じである。
【００４８】
上蓋１３と台座１４とは、熱膨張係数が等しい材料から成ることが好ましい。上蓋１３の熱膨張係数と、台座１４の熱膨張係数とが異なると、結晶成長時に、上蓋１３と台座１４との間に歪みが生じ、台座１４上に成長した結晶に応力が加わり、欠陥密度増加の原因となるおそれがある。
【００４９】
したがって、上蓋１３と台座１４とは、熱膨張係数が等しい材料から成ることが好ましい。上蓋１３と台座１４とを、熱膨張係数が等しい材料で形成することによって、結晶成長時に、上蓋１３と台座１４との間に歪みが生じることを防ぎ、台座１４上に成長した結晶に応力が加わることを防ぐことができる。これによって、欠陥密度増加を抑えることができる。
【００５０】
上蓋１３の中心部に形成される貫通孔２０の直径Ｒ０は、上蓋１３の厚み方向に垂直な方向における台座１４の最大寸法、本実施の形態では台座１４の直径の３５％以上６５％以下であることが好ましい。
【００５１】
上蓋１３の中心部の貫通孔２０の直径が台座１４の直径の６５％を超えると、上蓋１３のガス流入部１９内において堆積可能な多結晶の量が少なくなり、長尺なインゴットの成長が困難となる。したがって、上蓋１３の貫通孔２０の直径Ｒ０は、台座１４の直径の６５％以下であることが好ましい。これによって、ガス流入部１９内に堆積可能な多結晶の量を増加させることができる。
【００５２】
また、上蓋１３の中心部の貫通孔２０の直径Ｒ０が台座１４の直径の３５％未満であると、台座１４の裏面からの放熱が十分に行われず、原料ガイド１５と台座１４との温度差が小さくなるので、原料ガイド１５の内壁に多結晶が析出しやすくなる。したがって、上蓋１３の中心部の貫通孔２０の直径Ｒ０は、台座１４の直径の３５％以上であることが好ましい。本実施の形態では、貫通孔２０の直径を、たとえば４０ｍｍとする。
【００５３】
また、上蓋１３を蓋本体１２の軸線方向に長くする、すなわち蓋本体１２の軸線方向における上蓋１３の寸法（以下「上蓋１３の長さ」という場合がある）を大きくすることによって、堆積可能な多結晶の量を増加する方法も考えられるが、上蓋１３の長さは、蓋本体１２の温度分布に影響を与えることが確認できている。
【００５４】
上蓋１３の長さを長くしすぎると、蓋本体１２の温度が低下し、原料ガイド１５の温度も低下する。これによって、台座１４と原料ガイド１５との温度差が小さくなり、原料ガイド１５の内壁に多結晶が析出しやすくなる。
【００５５】
したがって、上蓋１３の長さは、２０ｍｍ以上４０ｍｍ以下であることが好ましい。本実施の形態では、上蓋１３の長さは、たとえば３１ｍｍである。
【００５６】
原料ガイド１５の熱膨張係数は、種結晶２２の熱膨張係数以下であることが好ましい。本実施の形態では、種結晶２２は炭化珪素（ＳｉＣ）であるので、原料ガイド１５の熱膨張係数は、ＳｉＣの熱膨張係数以下であることが好ましい。
【００５７】
種結晶２２上に成長する結晶は、原料ガイド１５の形状に沿った形状となるが、原料ガイド１５の熱膨張係数が種結晶２２、本実施の形態ではＳｉＣよりも大きいと、結晶成長時には、原料ガイド１５の内径がＳｉＣの直径よりも拡大率が大きく、成長するインゴットの径が大きくなりやすい。
【００５８】
この場合、結晶成長終了後の冷却過程において、原料ガイド１５が、種結晶２２上に成長した結晶を締め付けることになる。これによって、成長した結晶に応力が加わり、欠陥密度増加の原因となり得る。したがって、原料ガイド１５の熱膨張係数は、種結晶２２の熱膨張係数以下であることが好ましい。
【００５９】
また、原料ガイド１５の内壁は、原料ガスに曝されるので、エッチングが生じやすい。エッチングによって発生した余分な炭素が結晶内に取り込まれると、カーボンインクルージョンとなり、結晶の欠陥密度の増加の原因となり得る。
【００６０】
したがって、原料ガイド１５の内周面部、すなわち原料ガイド１５の単結晶が成長する側の内壁面には、単結晶、本実施の形態ではＳｉＣの昇華温度よりも融点が高い高融点材料から成るガイド高融点部を設けることが好ましい。ガイド高融点部は、前述の高融点材料を原料ガイド１５の内周面部にコーティングまたは設置することによって形成される。これによって、原料ガイド１５の内壁のエッチングを防止することができる。高融点材料は、熱膨張係数が大きいので、材料の選出は、特に注意する必要がある。
【００６１】
本実施の形態では、原料ガイド１５の形状は、内径が軸線方向に変化しない円筒形状であるが、軸線方向の一方側から他方側に向かって、たとえば種結晶２２側から原料２１側に向かって口径が拡大するテーパー形状であってもよい。
【００６２】
成長速度は、０．１ｍｍ／ｈ以上０．５ｍｍ／ｈ以下がよい。原料ガス流量が増加するにつれて、成長速度は増加する。つまり、成長速度が大きくなるにつれて、成長に寄与しない原料ガス流量が増加し、上蓋１３のガス流入部１９内への多結晶２３の堆積量が増加する。
【００６３】
単結晶部を独立して成長するためには、多結晶２３によって原料ガス通過用隙間１８が封止されることを防止する必要がある。しかし、成長速度が０．５ｍｍ／ｈよりも大きい場合、上蓋１３のガス流入部１９内の多結晶２３の堆積可能量を増加する必要がある。この場合、上蓋１３をさらに長く、あるいは中心部の貫通孔２０の直径を小さくする必要があり、適切な温度分布を得ることができなくなる。
【００６４】
成長速度が０．１ｍｍ／ｈよりも小さい場合においては、長尺インゴットを成長するために、より長時間が必要となるので、コストの増加の原因となる。したがって、成長速度は、０．１ｍｍ／ｈ以上０．５ｍｍ／ｈ以下であることが好ましい。
【００６５】
また、蓋本体１２と上蓋１３とに囲まれた空間であるガス流入部１９内には、成長に寄与しない原料ガスが到達するが、この原料ガスは反応性が高いので、ガス流入部１９の内壁面のエッチングが生じやすい。エッチングされることによって生じた炭素原子は、単結晶内に取り込まれ、カーボンインクルージョンとなり、欠陥密度増加の原因となり得る。
【００６６】
したがって、ガス流入部１９の内壁面部に、単結晶、本実施の形態ではＳｉＣの昇華温度よりも融点が高い炭化タンタル（ＴａＣ）などの高融点材料から成る上蓋高融点部を設けることが好ましい。上蓋高融点部は、たとえば、前述の高融点材料をガス流入部１９の内壁面部にコーティングする、または設置することによって形成される。
【００６７】
本実施の形態では、特にエッチングが激しい蓋本体１２の上面部に、たとえば厚み寸法が０．２ｍｍの金属Ｔａを配置することによって上蓋高融点部を構成し、カーボンインクルージョンの発生を抑制する。
【００６８】
＜第２の実施の形態＞
図２は、本発明の第２の実施の形態における２回目の結晶成長工程で使用される単結晶製造装置１Ａの構成を示す断面図である。図３は、本発明の第２の実施の形態における３回目の結晶成長工程で使用される単結晶製造装置１Ｂの構成を示す断面図である。
【００６９】
本実施の形態では、長尺のインゴット、たとえば高さが６０ｍｍのインゴットを得るために、複数回、たとえば合計３回の結晶成長工程を実施する。１回目の結晶成長工程は、第１の実施の形態と同様にして、前述の図１に示す単結晶製造装置１を用いて実施される。この１回目の結晶成長工程によって、たとえば、直径が８０．１ｍｍ、高さが２３．５ｍｍのインゴット３４を得た。このとき、原料ガイド１５の内壁面部には、多結晶は析出していなかった。
【００７０】
２回目の結晶成長工程は、図２に示すように、図１に示す単結晶製造装置１に第１延長部材３１を装着した単結晶製造装置１Ａを用いて実施される。具体的には、筒状、たとえば円筒状の第１延長部材３１を用いて、坩堝１０を、たとえば２０ｍｍ延長し、原料２１を再充填することによって結晶成長を行う。このとき、第１延長用ガイド３２を用いて、原料ガイド１５も延長する。
【００７１】
第１延長用ガイド３２および原料ガイド１５の単結晶が成長する側と反対側に、１回目の結晶成長工程で用いられる図１に示す単結晶製造装置１と同様に、ガイド断熱材１６Ａが設置される。ガイド断熱材１６Ａは、ガイド断熱部に相当する。
【００７２】
１回目の結晶成長時に、上蓋１３に取り付けられていた台座１４を上蓋１３から取り外し、２回目の成長時には、新品の上蓋３３に台座１４および台座１４上に成長したインゴット３４のセットを取り付ける。新品の上蓋３３と蓋本体１２とを含んで坩堝蓋１１Ａが構成される。結晶成長時の坩堝１０の底部の温度、および雰囲気圧力は、１回目と同じ条件とする。たとえば１２０時間成長させることによって、１８．７ｍｍ成長し、合計の高さが４２．２ｍｍ、最大直径が８０.６ｍｍのインゴット３４を得る。この成長においても、原料ガイド１５の内壁面部には、多結晶は析出していなかった。
【００７３】
３回目の結晶成長工程は、図３に示すように、図１に示す単結晶製造装置１に第１延長部材３１および第２延長部材３２を装着した単結晶製造装置１Ｂを用いて実施される。具体的には、２回目に用いた第１延長部材３１から、さらに第２延長部材４１および第２延長用ガイド４２を用いて、坩堝１０をたとえば２０ｍｍ延長する。
【００７４】
１回目の結晶成長工程および２回目の結晶成長工程における単結晶製造装置１，１Ａと同様に、図３に示す単結晶製造装置１Ｂでは、原料ガイド１５、第１延長用ガイド３２および第２延長用ガイド４２の単結晶が成長する側と反対側に、ガイド断熱材１６Ｂが設置されている。ガイド断熱材１６Ｂは、ガイド断熱部に相当する。
【００７５】
３回目の結晶成長工程においても、２回目に用いた上蓋３３を新品の上蓋４３に交換した後、台座１４および、２回目の結晶成長で成長した結晶成長部４４を含むインゴット４５のセットを取り付けている。新品の上蓋４３と蓋本体１２とを含んで坩堝蓋１１Ｂが構成される。坩堝１０の底部の温度、および雰囲気圧力を、１回目および２回目と同じとして、たとえば１２０時間結晶成長を行うことによって、たとえば２３．８ｍｍ成長し、合計の高さが６６ｍｍ、最大直径が８１．２ｍｍのインゴットを得る。この成長においても、原料ガイド１５の内壁面部には、多結晶は析出していなかった。
【００７６】
坩堝１０および坩堝蓋１１Ｂを解体することによって、成長したインゴット４５を取り出すと、台座１４上に結晶成長した単結晶部のみを、独立した状態で得ることができた。このインゴットを第１の実施の形態と同様に、ワイヤーソーを用いて、厚み寸法がたとえば約１．５ｍｍになるようにスライスし、インゴットの上部付近から得られたウェーハのシリコン面を研削し、研磨した後、ＣＭＰ加工を行う。
【００７７】
これをＸ線回折法によってロッキングカーブのマッピング測定を行うと、半値幅の平均値は、１５．１秒と高品質であった。また、同じサンプルに溶融ＫＯＨエッチング処理を行い、マイクロパイプ密度を求めると、０．０４／ｃｍ２と少なかった。結晶品質を劣化させることなく、高さが６６ｍｍにまで長尺化したインゴットを得ることに成功した。本実施の形態においても、単結晶部が独立して成長し、多結晶および坩堝からの応力を防止できたため、高品質な結晶を得られたと考えられる。
【００７８】
本実施の形態では、長尺インゴットを製造するために、再成長する方法を選択したが、その理由を以下に述べる。
【００７９】
長尺なインゴットを製造するためには、原料を大量に充填し、長時間成長させる方法が考えられる。しかし、この場合、原料を大量に充填するために、坩堝を大型化する必要があり、高品質の単結晶の成長に必要な温度分布の制御が困難となる。また、成長初期と後期とでは、原料の状態が変化するので、結晶成長に良好な原料ガス蒸気圧の維持が困難となり、長尺かつ高品質な単結晶が得られなくなる。
【００８０】
したがって、本実施の形態のように、一度結晶成長した後、坩堝を取り出し、原料を再充填し、良好な坩堝の温度分布および原料ガス蒸気圧が得られるように、坩堝を延長するなどして、再び結晶成長を実行することが有効である。
【００８１】
上蓋１３，３３，４３については、再成長毎に交換することが望ましい。１回の成長で上蓋１３，３３，４３の内部に多結晶が堆積することによって、堆積可能な多結晶の量が減少し、その後の成長で、成長に寄与しない原料ガスが上蓋内に到達できなくなり、長尺インゴットの成長を阻害するおそれがあるためである。さらに、１回の成長で内壁面がエッチングされるので、単結晶部へのカーボンインクルージョンの析出の原因となり、単結晶の欠陥密度の増加に繋がる。
【００８２】
前述の特許文献１および特許文献２に開示される方法では、成長するにつれて、台座の周囲の空間への多結晶の堆積量が増加する。さらに成長を継続すると、台座の周囲の空間が多結晶で埋め尽くされ、原料ガスが台座の周囲の空間に到達しなくなり、成長に寄与しない原料ガスが、ガイドの内壁に多結晶として析出するという問題が生じる。この問題は、インゴットを長尺化するときに顕著になる。
【００８３】
本実施の形態では、台座１４の周囲ではなく、上蓋１３，３３，４３の内部に多結晶が成長し、さらに上蓋１３，３３，４３は、再成長毎に交換可能であるので、前述の問題は発生しない。
【００８４】
すなわち、本実施の形態のように、上蓋１３，３３，４３を交換可能に構成することによって、上蓋１３，３３，４３のガス流入部内に堆積可能な多結晶の量が減少することを防ぐことができる。これによって、その後の成長で、成長に寄与しない原料ガスが上蓋１３，３３，４３のガス流入部内に到達できなくなることを防ぎ、長尺のインゴットの成長が阻害されることを防ぐことができる。また、結晶成長時にガス流入部の内壁面がエッチングされた場合でも、単結晶部へのカーボンインクルージョンの析出を防ぐことができるので、単結晶の欠陥密度の増加を防ぐことができる。
【００８５】
また、上蓋１３，３３，４３内で堆積した多結晶２３が台座１４に接触すると、上蓋１３，３３，４３から台座１４を取り外せなくなるおそれがあり、上蓋１３，３３，４３を成長毎に交換できなくなる。これを防ぐために、上蓋１３，３３，４３には、図１〜図３に示すように、台座１４の取り付け部分に、折返し部１３ａ，３３ａ，４３ａを設けている。この際、上蓋１３，３３，４３と台座１４とを螺子によって取り付けると、脱着が容易になる。
【００８６】
また、本実施の形態の単結晶製造装置１Ａ，１Ｂは、蓋本体１２と坩堝１０との間に、着脱可能な延長部材３１，４１を備える。これによって、再成長毎に坩堝１０を延長することができる。
【００８７】
このように、坩堝１０は、再成長毎に延長することが好ましい。なぜなら、インゴットが成長した分だけ坩堝１０を延長することによって、原料と種結晶またはインゴット表面との距離を成長毎に一定にすることが可能となる。これによって、成長毎の急激な温度分布の変化が生じず、原料ガス蒸気圧および成長速度の制御が容易となる。したがって、長尺な高品質の結晶を容易に得ることが可能となる。
【００８８】
本実施の形態の単結晶製造装置１Ａ，１Ｂは、台座１４と原料ガイド１５との隙間の寸法を変更可能に構成される。これによって、原料ガイド１５と台座１４との隙間を、１つ前の結晶成長時よりも拡大することができる。したがって、より効率良く、原料ガイド１５の内壁への多結晶の析出の抑制が可能となる。
【００８９】
具体的に述べると、インゴットの長尺化につれて、原料ガイド１５の内壁とインゴットの側面とが対向する面積の増加、あるいは、インゴットの直径の拡大によって、原料ガスの上蓋１３内への流れ抵抗が増加し、原料ガイド１５の内壁に多結晶が析出しやすくなる。再成長時には、増加した原料ガスの流れ抵抗の低下を目的とし、その前の成長から原料ガイド１５と台座１４との隙間を拡大することによって、より効率良く、原料ガイド１５の内壁への多結晶の析出を抑制することができる。本実施の形態では、台座１４と原料ガイド１５との隙間の寸法は、１回目０．７ｍｍ、２回目１．２ｍｍ、３回目１．７ｍｍとした。
【００９０】
２回目の成長以降の台座１４と原料ガイド１５との隙間２６，３５の、１回目の成長時の台座１４と原料ガイド１５との隙間１８からの拡大率Ｒは、成長前のインゴットの長さＬに依存し、以下の式（１）によって求めることができる。
【００９１】
Ｒ＝ａＬ＋ｂ                                                      …（１）
式（１）は、台座１４の軸線方向における寸法および軸線方向に垂直な方向における寸法、ならびにガイド断熱材１６，１６Ａ，１６Ｂおよび坩堝１０の構造、材質のばらつきにも影響される。したがって、式（１）における係数ａおよび係数ｂは、一意的には決定されないが、係数ａの値は、２．８以上４．５以下であることが好ましく、係数ｂの値は、−１７以上−１４．５以下であることが好ましい。
【００９２】
このように複数の前記結晶成長工程を順次行うときに、台座１４と原料ガイド１５との隙間を、前記式（１）に従って求められる拡大率で順次拡大することによって、再成長時においても、原料ガイド１５の内壁面部に多結晶を析出させることなく、結晶を成長させることができる。したがって、長尺で、高品質の単結晶を、容易に製造することができる。
【００９３】
台座１４と原料ガイド１５との隙間の寸法は、たとえば、原料ガイド１５の側壁部の厚み寸法を変更することによって変更される。具体的には、原料ガイド１５を、側壁部の厚み寸法がより小さい原料ガイド１５に交換することによって、台座１４と原料ガイド１５との隙間の寸法を大きくすることができる。この場合、底部ガイド１７も、原料ガイド１５の厚み寸法の減少分に対応して、軸線方向に垂直な方向における寸法がより小さい底部ガイド１７に交換される。
【００９４】
＜第３の実施の形態＞
図４は、本発明の第３の実施の形態における単結晶製造装置２の構成を示す断面図である。本実施の形態の単結晶製造装置２は、第１の実施の形態の単結晶製造装置１と構成が類似しているので、同一の構成には同一の参照符号を付して、共通する説明を省略する。
【００９５】
本実施の形態の単結晶製造装置２においても、坩堝１０内に原料２１が充填され、坩堝１０の上部に、坩堝蓋１１Ｃが設置される。坩堝蓋１１Ｃの上部には、中心部が貫通した形状の上蓋５１が設置されている。
【００９６】
本実施の形態では、上蓋５１の外径Ｒ１は、蓋本体１２の外径Ｒ２よりも小さい。上蓋５１の中心部に、種結晶２２を取り付ける台座１４が設置されている。種結晶２２および原料２１は、原料ガイド１５を介して対向して配置されている。
【００９７】
台座１４の周囲には、原料ガス通過用隙間１８が形成されている。原料ガイド１５の単結晶が成長する側と反対側には、ガイド断熱材１６が設置されている。本実施の形態においても、ガイド断熱材１６がエッチングされないように、原料ガスがガイド断熱材１６に到達しない構造としている。
【００９８】
本実施の形態では、上蓋５１の外径Ｒ１は、原料ガイド１５の外径Ｒ３以上、蓋本体１２の外径Ｒ２未満である。上蓋５１の外周部であって、蓋本体１２の天蓋部の上蓋５１が設けられていない部分には、断熱材料から成る蓋断熱部５３が設けられている。これによって、原料ガイド１５の内壁に多結晶を析出させることなく、結晶成長を行うことができるので、単結晶部を独立して成長させることができる。したがって、欠陥密度の少ない高品質な結晶を長尺に製造することができる。
【００９９】
本実施の形態の単結晶製造装置２の構造では、第１の実施の形態と同様に、原料２１が昇華することによって発生した昇華ガスが種結晶２２上で結晶化することによって、結晶成長が進行する。また、成長に寄与しない原料ガスが発生しても、種結晶２２および台座１４と原料ガイド１５との間には、原料ガス通過用隙間１８が形成されているので、成長に寄与しない原料ガスを上蓋５１のガス流入部内に導入し、原料ガイドと単結晶部との一体化およびガイドの内壁への多結晶の析出を抑制することができる。
【０１００】
さらに、リング状の坩堝上部断熱材５３を配置することによって、坩堝蓋１１Ｃの蓋本体１２の上部を高温に保つことが可能となる。これによって、原料ガイド１５をより高温に保つことが可能となる。したがって、より効果的に、原料ガイド１５の内壁への意図しない多結晶の析出を抑制することが可能となる。
【０１０１】
上蓋５１の外径Ｒ１は、原料ガイド１５の外径Ｒ３以上、坩堝１０の外径Ｒ２以下であることが好ましい。上蓋５１の外径Ｒ１を、原料ガイド１５の外径Ｒ３以上、坩堝１０の外径Ｒ２以下とすることによって、原料ガイド１５の内壁に多結晶を析出させることなく、結晶成長を行うことができるので、単結晶部を独立して成長させることができる。したがって、欠陥密度の少ない高品質な結晶を長尺に製造することができる。
【０１０２】
以上に述べた各実施の形態の単結晶の製造装置および製造方法は、炭化珪素の単結晶の製造に好適であるが、他の半導体の単結晶の製造にも適用することができる。
【０１０３】
なお、本発明は、その発明の範囲内において、各実施の形態を自由に組み合わせることが可能である。また、各実施の形態の任意の構成要素を適宜、変更または省略することが可能である。
【符号の説明】
【０１０４】
１，１Ａ，１Ｂ，２  単結晶製造装置、１０  坩堝、１１，１１Ａ，１１Ｂ，１１Ｃ  坩堝蓋、１２  蓋本体、１３，３３，４３，５１  上蓋、１３ａ，３３ａ，４３ａ，５１ａ  折返し部、１３ｂ，３３ｂ，４３ｂ  天蓋部、１３ｃ，３３ｃ，４３ｃ  外壁部、１４  台座、１５  原料ガイド、１６，１６Ａ，１６Ｂ  ガイド断熱材、１７  底部ガイド、１８  原料ガス通過用隙間、１９  ガス流入部、２０  貫通孔、２１  原料、２２  種結晶、２３  多結晶、３１  第１延長部材、３２  第１延長用ガイド、３４，４５  インゴット、４１  第２延長部材、４２  第２延長用ガイド、４４  結晶成長部、５３  坩堝上部断熱材。
【図１】
2016011215.tif 000003
【図２】
2016011215.tif 000004
【図３】
2016011215.tif 000005
【図４】
2016011215.tif 000006